(57)【要約】【課題】  抗菌性コーティング、特に抗菌特性を有する装飾コーティング。【解決手段】  コーティングされた基材は、基材、基材上に配設されたジルコニウム含有層、および基材上に配設された１つ以上の銅合金層を含む。変形形態には、単一の銅合金層、交互の銅層、または組み合わせた銅合金／ジルコニウム含有層を有するコーティングされた基材が含まれる。【選択図】図１
2020001390.tif 000002
【特許請求の範囲】
【請求項１】
基材と、
前記基材上に配設されたジルコニウム含有ベース層であって、前記ジルコニウム含有ベース層が、炭窒化ジルコニウムベース層または窒化ジルコニウムベース層である、ジルコニウム含有ベース層と、
前記炭窒化ジルコニウムベース層上に配設された１つ以上の銅合金層と
を含むコーティングされた基材。
【請求項２】
前記ジルコニウム含有ベース層が、少なくとも５０モル％の量のジルコニウム、少なくとも０．０２モル％の量の炭素、および少なくとも０．０２モル％の量の窒素を含む、請求項１に記載のコーティングされた基材。
【請求項３】
前記ジルコニウム含有ベース層が、下記式を有する化合物を含む、請求項１に記載のコーティングされた基材：
Ｚｒ１−ｘ−ｙＣｘＮｙ
式中、ｘは０．０〜０．３であり、Ｙは０．１〜０．５である。
【請求項４】
前記ジルコニウム含有ベース層が、下記式を有する化合物を含む、請求項１に記載のコーティングされた基材：
Ｚｒ１−ｘ−ｙＣｘＮｙ
式中、ｘは０．０〜０．２であり、Ｙは０．２〜０．３である。
【請求項５】
前記ジルコニウム含有ベース層が、式Ｚｒ０．６０Ｃ０．１０Ｎ０．３０を有する炭窒化ジルコニウムを含む、請求項１に記載のコーティングされた基材。
【請求項６】
各銅合金層が銅およびニッケルを含む、請求項１に記載のコーティングされた基材。
【請求項７】
ニッケルが各銅合金層の総重量の約１０〜２５重量％の量で存在し、銅が各銅合金層の総重量の約７５〜９０重量％の量で存在する、請求項６に記載のコーティングされた基材。
【請求項８】
各銅合金層が、鉄、ジルコニウム、タングステン、クロム、およびそれらの組み合わせからなる群から選択される追加の元素を含む、請求項１に記載のコーティングされた基材。
【請求項９】
前記追加の元素のそれぞれが、前記銅合金層の総重量の約０．０１〜約５重量％の量で依存的に存在する、請求項８に記載のコーティングされた基材。
【請求項１０】
単一の銅合金層が前記基材上に配設される、請求項１に記載のコーティングされた基材。
【請求項１１】
前記ジルコニウム含有ベース層が約１００〜８００ｎｍの厚さを有し、単一の銅合金層が約５０〜６００ｎｍの厚さを有する、請求項１に記載のコーティングされた基材。
【請求項１２】
前記ジルコニウム含有ベース層上に配設された交互の銅合金層とジルコニウム含有中間層とを有し、前記ジルコニウム含有中間層が、炭窒化ジルコニウム中間層または窒化ジルコニウム中間層である、請求項１に記載のコーティングされた基材。
【請求項１３】
前記ジルコニウム含有ベース層および前記ジルコニウム含有中間層がそれぞれ独立して約２０〜３００ｎｍの厚さを有し、各銅合金層が約１０〜２００ｎｍの厚さを有する、請求項１２に記載のコーティングされた基材。
【請求項１４】
３〜１０個の銅合金層および３〜１０個のジルコニウム含有中間層を有する、請求項１に記載のコーティングされた基材。
【請求項１５】
前記基材と前記ジルコニウム含有ベース層との間に介在する金属接着層をさらに含む、請求項１に記載のコーティングされた基材。
【請求項１６】
基材と、
前記基材上に配設されたブレンドジルコニウム銅合金層と
を含むコーティングされた基材。
【請求項１７】
ブレンドジルコニウム銅合金層がブレンドジルコニウム含有／銅合金層である、請求項１６に記載のコーティングされた基材。
【請求項１８】
ブレンドジルコニウム銅合金層が約５０〜６００ｎｍの厚さを有する、請求項１６に記載のコーティングされた基材。
【発明の詳細な説明】
【技術分野】
【０００１】
関連出願の相互参照
本出願は、２０１８年６月２７日に出願された米国仮特許出願番号第６２／６９０，７８１号の利益を主張し、さらに２０１９年６月２０日に出願された米国特許出願番号第１６／４４７，３３９号の優先権を主張し、これらの開示はそれらの全体が参照により本明細書に組み込まれる。
【０００２】
少なくとも１つの態様では、本発明は抗菌性コーティング、特に抗菌特性を有する装飾コーティングに関する。
【背景技術】
【０００３】
以下の特許および特許出願は、銅を含むコーティングの変形形態を開示している。米国特許第９１０７９８１号明細書、米国特許第８５３００５６号明細書、および米国特許第８０６６８５４号明細書、ならびに米国特許出願公開第２００９０１６２６９５号明細書、米国特許出願公開第２００９０１９８３４３号明細書。
【先行技術文献】
【特許文献】
【０００４】
【特許文献１】米国特許第９１０７９８１号明細書
【特許文献２】米国特許第８５３００５６号明細書
【特許文献３】米国特許第８０６６８５４号明細書
【特許文献４】米国特許出願公開第２００９０１６２６９５号明細書
【特許文献５】米国特許出願公開第２００９０１９８３４３号明細書
【発明の概要】
【０００５】
少なくとも一態様では、抗菌特性を有する銅合金を有するトップコートを有する硬質Ｚｒ系ベース層を含む多層コーティングスタックが提供される。Ｚｒ含有ベース層は、Ｃｕ合金（これはシェードが少ない、ホワイトブロンズ、ローズ銅およびブロンズで入手可能である）の色に類似するように色合わせすることができる。有利には、より硬質のベース層は２つの機能を提供する：１）耐久性の向上、および２）軟質Ｃｕ合金が摩耗する場合に、より硬質の層が視覚可能になり、色差が近いと消費者には目立たなくなる。変形形態には、Ｃｕ／ＺｒＣＮ／Ｃｕ／ＺｒＣＮの多層サンドイッチまたは材料の同時堆積がある場合のブレンド層が含まれる。さらに、Ｚｒ、Ｗ、Ｃｒなど、現在提供されていない異なる金属を使用して代替のＣｕ合金を製造することができる。これらの代替の合金元素は、異なる色および物理的特性をもたらす可能性がある。
【０００６】
有利には、本発明の様々な製品を製造するために使用することができる銅ベース合金が市販されている（例えば、ＣｕＶｅｒｒｏから）。一変形形態では、この合金で作られたターゲットからの物理気相成長（ＰＶＤ）堆積が、合金それ自体では形成できない製品用の薄膜を提供できる。本発明の他の態様は、軟質銅合金の耐久性および機能性を改善することに関する。
【図面の簡単な説明】
【０００７】
【図１】外側銅合金層を有するコーティングされた基材の概略図である。
【図２】交互のジルコニウム含有層と銅合金層とを有するコーティングされた基材の概略図である。
【図３】外側混合ジルコニウム銅合金層を有するコーティングされた基材の概略図である。
【図４】本明細書で提供される多層コーティングを形成するために使用することができるコーティングシステムの概略図を提供する。
【発明を実施するための形態】
【０００８】
本発明者らに現在知られている本発明を実施する最良の形態を構成する、本発明の現在好ましい組成物、実施形態および方法をここで詳細に参照する。図は必ずしも縮尺通りではない。しかしながら、開示された実施形態は本発明の単なる例示であり、それは種々のおよび代替の形態で具体化され得ることが理解されるべきである。したがって、本明細書に開示された特定の詳細は、限定として解釈されるべきではなく、単に本発明の任意の態様の代表的な根拠としておよび／または当業者に本発明を様々に使用することを教示するための代表的な根拠として解釈される。
【０００９】
特定の構成要素および／または条件はもちろん変化し得るので、本発明は以下に記載される特定の実施形態および方法に限定されないこともまた理解されるべきである。さらに、本明細書で使用される用語は、本発明の特定の実施形態を説明する目的でのみ使用されており、決して限定することを意図していない。
【００１０】
明細書および添付の特許請求の範囲で使用されているように、単数形「ａ」、「ａｎ」、および「ｔｈｅ」は、文脈が明らかにそうでないことを示さない限り、複数の指示対象を含むことにも留意しなければならない。例えば、単数形の構成要素への言及は、複数の構成要素を含むことを意図している。
【００１１】
用語「含む」は、「含む」、「有する」、「含有する」、または「によって特徴付けられる」と同義である。これらの用語は包括的であり、非限定的であり、列挙されていない追加の要素または方法工程を排除するものではない。
【００１２】
「からなる」という句は、請求項に特定されていないあらゆる要素、工程、または成分を除外する。この句が前段の直後ではなく、請求項の主要部の文節に現れるときは、その文節で示される要素だけを制限し、他の要素は全体として特許請求の範囲から排除されない。
【００１３】
「から本質的になる」という句は、特許請求の範囲を特定の材料または工程、ならびに特許請求される主題の基本的および新規な特徴に実質的に影響を及ぼさないものに限定する。
【００１４】
用語「含む」、「からなる」、および「から本質的になる」に関して、これらの３つの用語のうちの１つが本明細書で使用される場合、本開示および特許請求される主題は他の２つの用語のいずれかの使用を含むことができる。
【００１５】
整数範囲は明示的に全ての介在する整数を含むことも理解されるべきである。例えば、１〜１０までの整数の範囲には、１、２、３、４、５、６、７、８、９、および１０が明示的に含まれる。同様に、１〜１００の範囲には、１、２、３、４．．．９７、９８、９９、１００が含まれる。同様に、いずれかの範囲が要求されるとき、上限と下限との間の差を１０で割った増加分である介在する数は、代替の上限または下限と見なすことができる。例えば、範囲が１．１〜２．１の場合、以下の数値１．２、１．３、１．４、１．５、１．６、１．７、１．８、１．９および２．０を下限または上限として選択できる。
【００１６】
本明細書に示される例では、濃度、温度、および反応条件（例えば、圧力、ｐＨ、流速など）は、例に与えられた値の２桁の有効数字に丸めまたは切り捨てて示された値の±５０％で実施することができる。一改良形態において、濃度、温度、および反応条件（例えば圧力、ｐＨ、流速など）は、例に与えられた値の２桁の有効数字に丸めまたは切り捨てて示された値の±３０％で実施することができる。別の改良形態において、濃度、温度、および反応条件（例えば圧力）は、例に与えられた値の２桁の有効数字に丸めまたは切り捨てて示された値の±１０％で実施することができる。
【００１７】
本出願を通して、刊行物が参照される場合、これらの刊行物の開示はそれらの全体が参照により本出願に組み込まれ、本発明が属する技術分野の状況をより完全に説明する。
【００１８】
略語：
【００１９】
「ＳＣＣＭ」とは、毎分標準立方センチメートルを意味する。
【００２０】
一実施形態では、銅含有合金を含むコーティングされた基材が提供される。コーティングされた基材は、基材、基材上に配設されたジルコニウム含有ベース層、およびジルコニウム含有ベース層上に配設された１つ以上の（すなわち、または複数の）銅合金層を含む。ジルコニウム含有ベース層は、炭窒化ジルコニウムベース層または窒化ジルコニウムベース層のいずれかである。一変形形態では、各銅合金層は銅およびニッケルを含む。典型的には、各銅合金は、銅合金層の総重量の約８〜２８重量％の量のニッケルを含み、銅は、銅合金層の総重量の約７２〜９２重量％の量で存在する。一改良形態において、各銅合金層は、銅合金層の総重量の約１０〜２５重量％の量のニッケルと、銅合金層の総重量の約７５〜９０重量％の量の銅とを含む。いくつかの変形形態では、各銅合金層は、鉄、ジルコニウム、タングステン、クロム、およびそれらの組み合わせなどの追加の元素を独立して含むことができる。一改良形態では、これらの追加の元素のそれぞれは、銅合金層の総重量の約０．０１〜約５重量％の量で独立して存在する。一改良形態では、これらの追加の元素のそれぞれは、銅合金層の総重量の約０．０１〜約５重量％の量で独立して存在する。銅合金の例は、Ｌｏｕｉｓｖｉｌｌｅ，ＫＹにあるＯｌｉｎ  Ｂｒａｓｓから市販されているＣｕＶｅｒｒｏ（登録商標）Ｗｈｉｔｅ  ＢｒｏｎｚｅおよびＣｕＶｅｒｒｏ（登録商標）Ｒｏｓｅである。
【００２１】
典型的には、ジルコニウム含有ベース層はジルコニウム、炭素および窒素を含み、ここでジルコニウムは少なくとも５０モル％の量で存在し、炭素および窒素はそれぞれ少なくとも０．０２および０．１モル％の量で存在する。一改良形態では、ジルコニウム含有ベース層は、以下の式を有する化合物を含む：
Ｚｒ１−ｘ−ｙＣｘＮｙ
式中、ｘは０．０〜０．３であり、ｙは０．１〜０．５である。一改良形態では、ｘは０．０〜０．２であり、ｙは０．２〜０．３である。別の改良形態では、ｘは、少なくとも好ましさが増す順に０．０、０．０２、０．０３、０．０４、０．０５、０．０７、または０．０９で、最大では好ましさが増す順に０．５、０．４、０．３、０．２５、０．２、０．１５、または０．１１である。同様に、この改良形態では、ｙは、少なくとも好ましさが増す順に０．１、０．１５、０．２、０．２５、０．２７、または０．２９で、最大では好ましさが増す順に０．６、０．５、０．４０、０．３５、０．３３、または０．３１である。さらなる改良形態において、ジルコニウム含有ベース層は、Ｚｒ０．６０Ｃ０．１０Ｎ０．３０によって記載される炭窒化ジルコニウムを含む。
【００２２】
本明細書で使用される基材は、実質的に任意の固体基材を含み得る。そのような基材の例には、金属基材、プラスチック基材、およびガラス基材が含まれる。一変形形態では、基材はガラスではない。いくつかの変形形態では、基材は金属接着層で予めコーティングされている。そのような金属接着層は、クロム、ニッケル、タングステン、ジルコニウム、およびそれらの組み合わせなどの金属を含む。接着層には任意の厚さを使用することができるが、有用な厚さは１００ｎｍ〜０．２ミクロンである。
【００２３】
図１、２、および３は、上記で示されたジルコニウム含有ベース層および銅合金層でコーティングされた基材についての異なる構成を提供する。図１は、１つ以上の銅合金層が単層である例を提供する。この例では、基材１０は、銅合金層１４でオーバーコーティングされているジルコニウム含有ベース層１２でコーティングされている。一改良形態では、任意の金属接着層１８が基材１０とジルコニウム含有層１２との間に挿入されている。別の改良形態において、ジルコニウム含有ベース層１２は典型的には約１００〜８００ｎｍの厚さを有し、銅合金層１４は典型的には約５０〜６００ｎｍの厚さを有し、存在する場合、金属接着層１８は約１０〜２００ｎｍの厚さを有する。さらに別の改良形態では、ジルコニウム含有ベース層１２は典型的には約２００〜４００ｎｍの厚さを有し、銅合金層１４は典型的には約１００〜３００ｎｍの厚さを有し、存在する場合、金属接着層１８は約２０〜８０ｎｍの厚さを有する。
【００２４】
図２を参照すると、交互の銅合金層とジルコニウム含有層とを有するコーティングされた基材の概略図が提供されている。この例では、基材２０は、交互の銅合金層２４およびジルコニウム含有中間層２６でオーバーコーティングされているジルコニウム含有ベース層２２でコーティングされている。ジルコニウム含有中間層は、炭窒化ジルコニウム中間層または窒化ジルコニウム中間層のいずれかである。一変形形態では、コーティングされた基材は、３〜１０個の銅合金層と、３〜１０個のジルコニウム含有中間層とを含む。一改良形態では、任意の金属接着層２８が、基材２０とジルコニウム含有ベース層２２との間に挿入されている。ジルコニウム含有ベース層２２およびジルコニウム含有中間層２６はそれぞれ典型的には約４０〜１５０ｎｍの厚さを有し、一方で銅合金層１４は典型的には約２０〜８０ｎｍの厚さを有する。金属接着層２８は、存在する場合、約２０〜８０ｎｍの厚さを有する。この変形形態では、ジルコニウム含有ベース層２２およびジルコニウム含有中間層２６は、それぞれ独立して、上記で示されたジルコニウム含有に関する式を有する。
【００２５】
図３を参照すると、ブレンドジルコニウム銅合金層を有するコーティングされた基材の概略図が提供されている。この例では、基材３０は、ブレンドジルコニウム銅合金層３４でオーバーコーティングされているジルコニウム含有ベース層３２でコーティングされている。一改良形態では、ブレンドジルコニウム銅合金層３４はブレンドジルコニウム含有／銅合金層である（すなわち、それは炭窒化ジルコニウムと一緒にブレンドされた銅合金の両方を含む）。一変形形態では、ジルコニウム含有ベース層３２は存在しない。別の改良形態では、任意の金属接着層３８は、基材３０と、ジルコニウム含有ベース層３２またはジルコニウム含有ベース層３２が存在しない場合はブレンドジルコニウム銅合金層３４との間に挿入される。ジルコニウム含有ベース層３２は、存在する場合、典型的には約２０〜３００ｎｍの厚さを有し、ブレンドジルコニウム銅合金層３４は典型的には約５０〜６００ｎｍの厚さを有し、存在する場合、金属接着層３８は約１０〜２００ｎｍの厚さを有する。一改良形態では、ジルコニウム含有ベース層３２が存在する場合、それは典型的には約４０〜１５０ｎｍの厚さを有し、ブレンドジルコニウム銅合金層３４は、典型的には約１００〜３００ｎｍの厚さを有し、金属接着層３８は、存在する場合には、約２０〜８０ｎｍの厚さを有する。
【００２６】
図４を参照すると、上記で示されたコーティングされた基材を形成するために使用することができるコーティングシステムの概略図が提供されている。コーティングシステム４０は真空チャンバ４４内に配設されたアークソース４２を含む。アークソース４２は、上記で示された金属接着層とジルコニウム含有層とを堆積するために使用される。コーティングシステム４０はまた、銅合金層を堆積するためのマグネトロンスパッタソース４６と、関連するシャッタ４８とを含む。シャッタ４８はマグネトロンスパッタソース４６の利用可能性を制御し、銅合金層が堆積されたときに開き、そうでなければ閉じられる。基材５０はまた、典型的にはアークソース４２の周りを移動する真空チャンバ４４と共に配設される。
【００２７】
以下の実施例は本発明の様々な実施形態を例示する。当業者は、本発明の趣旨および特許請求の範囲内にある多くの変形形態を認識する。
【００２８】
［実施例１］（二層）
【００２９】
真空薄膜堆積チャンバを２．０×１０−５Ｔｏｒｒの圧力まで排気する。次いで、壁に取り付けられた抵抗発熱体を使用してチャンバを１５０℃の温度に加熱する。チャンバ内のカルーセル上には、壁に取り付けられたマグネトロンスパッタリングカソードと中央に配置された円筒形アークカソードとの間で２軸の遊星運動で回転するラック上にクロム電気メッキ真鍮ドアハンドルが取り付けられている。イオンエッチング表面処理は、アルゴンガスを用いて２５．０ｍＴｏｒｒの圧力に埋め戻すことによって行われ、−５００Ｖのバイアス電圧が部品に印加される。ジルコニウム金属接着層は、４００Ａの電流でアークカソ―ドにアークを当てることによってハンドル部品に適用される。チャンバをアルゴンで３．０ｍＴｏｒｒの圧力まで埋め戻し、−１００Ｖの基材バイアスを印加する。この工程は３分間続き、厚さ５０ｎｍのＺｒ金属の層を構築する。炭窒化ジルコニウムで構成される第２のコーティング層は、Ｚｒターゲット上にアークを作動させ続けるが、およそＺｒ０．６０Ｃ０．１０Ｎ０．３０の組成のために、窒素およびメタンガスをそれぞれ８０ｓｃｃｍおよび２０ｓｃｃｍのフローで加えることによって適用される。この層は２５分で３００ｎｍまで構築され、その時点でＺｒアークカソードが止められ、窒素およびメタンガスが遮断され、アルゴンのみが３．０ｍＴｏｒｒの圧力で流れ続ける。壁に取り付けたマグネトロンスパッタリングカソードへのシャッタが開かれ、Ｃ７０６銅合金材料で構成されるターゲットが現れる。カソードに３０分間１０ｋＷのレベルまで電力を供給し、２００ｎｍの層厚さを得る。得られた膜は全部で５５０ｎｍの厚さである。
【００３０】
［実施例２］（多層）
【００３１】
真空薄膜堆積チャンバを２．０×１０−５Ｔｏｒｒの圧力まで排気する。次いで、壁に取り付けられた抵抗発熱体を使用してチャンバを１５０℃の温度に加熱する。チャンバ内のカルーセル上には、壁に取り付けられたマグネトロンスパッタリングカソードと中央に配置された円筒形アークカソードとの間で２軸の遊星運動で回転するラック上にステンレス鋼パネルが取り付けられている。イオンエッチング表面処理は、アルゴンガスを用いて２５．０ｍＴｏｒｒの圧力に埋め戻すことによって行われ、−５００Ｖのバイアス電圧が部品に印加される。ジルコニウム金属接着層は、４００Ａの電流でアークカソードにアークを当てることによってパネルに適用される。チャンバをアルゴンで３．０ｍＴｏｒｒの圧力まで埋め戻し、−１００Ｖの基材バイアスを印加する。この工程は３分間続き、厚さ５０ｎｍのＺｒ金属の層を構築する。炭窒化ジルコニウムで構成される第２のコーティング層は、Ｚｒターゲット上にアークを作動させ続けるが、およそＺｒ０．６０Ｃ０．１０Ｎ０．３０の組成のために、窒素およびメタンガスをそれぞれ８０ｓｃｃｍおよび２０ｓｃｃｍのフローで加えることによって適用される。この層は５分で６０ｎｍまで構築され、その時点でＺｒアークカソードが止められ、窒素およびメタンガスが遮断され、アルゴンのみが３．０ｍＴｏｒｒの圧力で流れ続ける。壁に取り付けたマグネトロンスパッタリングカソードへのシャッタが開かれ、Ｃ７０６銅合金材料で構成されるターゲットが現れる。カソードに６分間１０ｋＷのレベルまで電力を供給し、４０ｎｍの層厚さを得る。これら最後の二層はさらに４回繰り返され、交互に合計１０層まで構築される。得られた膜は全部で５５０ｎｍの厚さである。
【００３２】
［実施例２］（ブレンド）
【００３３】
真空薄膜堆積チャンバを２．０×１０−５Ｔｏｒｒの圧力まで排気する。チャンバは室温で操作される。チャンバ内のカルーセル上には、壁に取り付けられたマグネトロンスパッタリングカソードと中央に配置された円筒形アークカソードとの間で２軸の遊星運動で回転するラック上にＣｒメッキＡＢＳプラスチックトリム部品が取り付けられている。イオンエッチング表面処理は、アルゴンガスを用いて２５．０ｍＴｏｒｒの圧力に埋め戻すことによって行われ、−５００Ｖのバイアス電圧が部品に印加される。ジルコニウム金属接着層は、３００Ａの電流でアークカソードにアークを当てることによってパネルに適用される。チャンバをアルゴンで３．０ｍＴｏｒｒの圧力まで埋め戻し、−５０Ｖの基材バイアスを印加する。この工程は３分間続き、４０ｎｍ厚さのＺｒ金属の層を構築する。Ｃｕ合金および炭窒化ジルコニウムの混合物で構成される第２のコーティング層は、Ｚｒターゲット上にアークを作動させ続けるが、およそＺｒ０．６０Ｃ０．１０Ｎ０．３０の組成のために、窒素およびメタンガスをそれぞれ８０ｓｃｃｍおよび２０ｓｃｃｍのフローで加えることによって適用される。壁に取り付けたマグネトロンスパッタリングカソードへのシャッタが開かれ、Ｃ７０６銅合金材料で構成されるターゲットが現れる。カソードは１０ｋＷのレベルに電力が供給される。ＺｒアークターゲットおよびＣｕ合金スパッタターゲットの両方が１０分間作動して、１６０ｎｍの厚さのコーティング層をもたらした。得られた膜は２００ｎｍの厚さである。
【００３４】
表１は、銅合金およびＺｒＣＮに基づくコーティングされた基材について、Ｄ６５光源および１０度の観察者角度でＣＩＥＬＡＢ色空間を使用するＭｉｎｏｌｔａ分光光度計を使用して行った色測定を提供する。上記で示されたコーティングされた基材の変形形態は表１の値の±１０％の色座標を有する。
【表１】
2020001390.tif 000003
【００３５】
例示的な実施形態が上記で記載されているが、これらの実施形態が本発明の全ての可能な形態を説明することを意図するものではない。むしろ、本明細書で使用されている言葉は、限定ではなく説明の言葉であり、本発明の趣旨および範囲から逸脱することなく様々な変更がなされてもよいことが理解される。さらに、様々な実施形態の特徴を組み合わせて本発明のさらなる実施形態を形成してもよい。
【図１】
2020001390.tif 000004
【図２】
2020001390.tif 000005
【図３】
2020001390.tif 000006
【図４】
2020001390.tif 000007
【外国語明細書】
2020001390000001.pdf